(57)【要約】  顔料及びポリマー性分散剤を含んでなる着色インキジェットインキであって、ここでポリマー性分散剤は３〜１１モル％の長脂肪族鎖（メタ）アクリレートを含んでなるランダムコポリマーであり、ここで長脂肪族鎖は少なくとも１０個の炭素原子を含有する着色インキジェットインキ。【特許請求の範囲】
【請求項１】
顔料及びポリマー性分散剤を含んでなる着色インキジェットインキであって、該ポリマー性分散剤は３〜１１モル％の長脂肪族鎖（メタ）アクリレートを含んでなるランダムコポリマーであり、ここで長脂肪族鎖は少なくとも１０個の炭素原子を含有する着色インキジェットインキ。
【請求項２】
該長脂肪族鎖（メタ）アクリレートがデシル（メタ）アクリレートである請求項１に従う着色インキジェットインキ。
【請求項３】
該ポリマー性分散剤が少なくとも２５モル％のｎ−ブチル（メタ）アクリレートをさらに含んでなる請求項１又は２に従う着色インキジェットインキ。
【請求項４】
該ポリマー性分散剤が少なくとも２５モル％の（メタ）アクリル酸をさらに含んでなる請求項１〜３のいずれかに従う着色インキジェットインキ。
【請求項５】
該ポリマー性分散剤が少なくとも５モル％のメチル（メタ）アクリレートをさらに含んでなる請求項１〜４のいずれかに従う着色インキジェットインキ。
【請求項６】
該ポリマー性分散剤が５００００より小さいＭｗを有する請求項１〜５のいずれかに従う着色インキジェットインキ。
【請求項７】
該顔料がキナクリドンである請求項１〜６のいずれかに従う着色インキジェットインキ。
【請求項８】
該キナクリドンがＣ．Ｉ．Ｐｉｇｍｅｎｔ  Ｒｅｄ  １２２、Ｃ．Ｉ．Ｐｉｇｍｅｎｔ
Ｖｉｏｌｅｔ  １９又はそれらの混合物である請求項７に従う着色インキジェットインキ。
【請求項９】
請求項１〜８のいずれかに従う少なくとも１種の着色インキジェットインキを含んでなるインキジェットインキセット。
【請求項１０】
ａ）ポリマー性分散剤として３〜１１モル％の長脂肪族鎖（メタ）アクリレートを含んでなるランダムコポリマーを準備し、ここで長脂肪族鎖は少なくとも１０個の炭素原子を含有し；
ｂ）顔料を準備し；そして
ｃ）該ポリマー性分散剤の存在下に、分散媒中で該顔料を沈降させるか又は磨砕する
段階を含んでなる着色インキジェットインキの調製方法。
【発明の詳細な説明】
【技術分野】
【０００１】
技術的分野
本発明は、長鎖（メタ）アクリレートを含有するポリマー性分散剤を有する安定な着色インキジェットインキに関する。
【背景技術】
【０００２】
背景の技術
顔料分散系は分散剤を用いて調製される。分散剤は、分散媒中における顔料粒子の分散系の形成及び安定化を助長するための物質である。分散剤は一般にアニオン性、カチオン性又は非−イオン性構造を有する界面−活性材料である。分散剤の存在は、必要な分散エネルギーを実質的に低下させる。分散された顔料粒子は、互いの引力の故に、分散操作の後に再−凝集する傾向を持ち得る。分散剤の使用は、この顔料粒子の再−凝集傾向に対抗もする。
【０００３】
分散剤は、インキジェットインキのために用いられる場合、特に高い必要条件を満たさなければならない。不十分な分散は、液体系における粘度の向上、さえの喪失及び／又は色相の移動として現れる。さらに、通常直径がわずか数マイクロメーターであるプリントヘッドのノズルを介する顔料粒子の妨害されない通過を保証するために、顔料粒子の特に優れた分散が必要である。さらに、プリンターのスタンバイ期間中、顔料粒子凝集及びそれに伴うプリンターノズルの閉塞は避けられなければならない。
【０００４】
ポリマー性分散剤は、分子の一部中にいわゆるアンカー基を含有し、それは分散されるべき顔料上に吸着する。ポリマー性分散剤は、分子の空間的に離れた部分にポリマー鎖を有し、それは突き出てそれにより顔料粒子が分散媒と適合性にされる、すなわち安定化される。
【０００５】
ポリマー性分散剤の性質は、モノマーの性質及びポリマー中におけるそれらの分布の両方に依存する。モノマーを無作為に重合させることにより（例えばモノマーＡ及びＢをＡＢＢＡＡＢＡＢに重合させる）、あるいは交代のモノマーを重合させることにより（例えばモノマーＡ及びＢをＡＢＡＢＡＢＡＢに重合させる）得られるポリマー性分散剤は、一般に劣った分散安定性を生ずる。グラフトコポリマー及びブロックコポリマー分散剤を用いて、分散安定性における向上が得られた。
【０００６】
グラフトコポリマー分散剤は、主鎖に結合した側鎖を有するポリマー主鎖から成る。特許文献１（ＤＵ  ＰＯＮＴ）は、疎水性ポリマー主鎖及び親水性側鎖を有するグラフトコポリマー分散剤の使用により調製される顔料分散系を開示している。他のグラフトコポリマー分散剤は特許文献２（ＬＥＸＭＡＲＫ）、特許文献３（ＤＵ  ＰＯＮＴ）及び特許文献４（ＬＥＸＭＡＲＫ）に開示されている。
【０００７】
疎水性及び親水性ブロックを含有するブロックコポリマー分散剤も多数のインキジェットインキ特許において開示されている。特許文献５（ＤＵ  ＰＯＮＴ）は、芳香族もしくは脂肪族カルボン酸と反応した重合したグリシジル（メタ）アクリレートモノマーのポリマー性Ａセグメント及びアルキル基中に１〜１２個の炭素原子を有する重合したアルキル（メタ）アクリレートモノマー、ヒドロキシアルキル（メタ）アクリレートモノマーのポリマー性Ｂメグメントを有するＡＢブロックコポリマー分散剤を開示している。特許文献６（ＤＵ  ＰＯＮＴ）は、アルキル基中に１〜１２個の炭素原子を有する重合したアルキ
ル（メタ）アクリレートモノマー、アリール（メタ）アクリレートモノマー、シクロアルキル（メタ）アクリレートモノマーのポリマー性Ａセグメント、第４級化アルキル基を有する重合したアルキルアミノアルキル（メタ）アクリレートモノマーのポリマー性Ｂセグメント及び重合したヒドロキシアルキル（メタ）アクリレートモノマーのポリマー性Ｃセグメントを有するＡＢＣブロックコポリマー分散剤を開示している。
【０００８】
インキ−ジェットインキのためのポリマー性分散剤の設計は非特許文献１で議論されている。
【０００９】
多様なポリマー性分散剤が提案されたが、特にインキジェットにおける顔料の分散安定性はまださらなる改良を必要とする。一貫した画質のために、インキジェットインキは、消費者へのインキの輸送の間の高い温度（６０℃より高い）及び使用の間のインキジェットインキの分散媒における変化、例えば水の蒸発及び保湿剤の濃度の向上を処理することができる分散安定性を必要とする。簡単な合成により、すなわちモノマーをランダムに重合させることにより得られるポリマー性分散剤を用いて、そのような安定な着色インキジェットインキを調製できることは、非常に望ましい。
【特許文献１】カナダ特許第２１５７３６１号明細書
【特許文献２】米国特許第６６５２６３４号明細書
【特許文献３】米国特許第６５２１７１５号明細書
【特許文献４】米国特許第２００４１０２５４１号明細書
【特許文献５】米国特許第５８５９１１３号明細書
【特許文献６】米国特許第６４１３３０６号明細書
【非特許文献１】ＳＰＩＮＥＬＬＩ，Ｈａｒｒｙ  Ｊ．著，Ｐｏｌｙｍｅｒｉｃ  Ｄｉｓｐｅｒｓａｎｔｓ  ｉｎ  Ｉｎｋ  Ｊｅｔ  Ｔｅｃｈｎｏｌｏｇｙ．Ａｄｖａｎｃｅｄ  Ｍａｔｅｒｉａｌｓ，ｖｏｌ．１０，ｎｏ．１５，１９９８年，ｐ．１２１５−１２１８
【発明の開示】
【発明が解決しようとする課題】
【００１０】
発明の目的
本発明の目的は、簡単な合成により得られるポリマー性分散剤を使用しており、高い分散安定性を示し、そして高い光学濃度を有する高い画質の画像を生ずる着色インキジェットインキを与えることである。
【００１１】
本発明のさらなる目的は、下記の記述から明らかになるであろう。
【課題を解決するための手段】
【００１２】
発明の概略
驚くべきことに、ランダムコポリマーがある濃度の長脂肪族鎖（メタ）アクリレートを含有する場合に高い安定性及び高い光学濃度を有する着色インキジェットインキが得られることが見出された。
【００１３】
本発明の目的は、顔料及びポリマー性分散剤を含んでなる着色インキジェットインキを用いて実現され、ここでポリマー性分散剤は３〜１１モル％の長脂肪族鎖（メタ）アクリ
レートを含んでなるランダムコポリマーであり、ここで長脂肪族鎖は少なくとも１０個の炭素原子を含有する。
【００１４】
本発明のさらなる利点及び態様は、以下の記述から明らかになるであろう。
【００１５】
発明の詳細な記述
定義
本発明の開示において用いられる「染料」という用語は、それが適用される媒体中で、且つ関連する周囲条件下で、１０ｍｇ／Ｌかもしくはそれより高い溶解度を有する着色剤を意味する。
【００１６】
「顔料」という用語は、引用することによりその記載事項が本明細書の内容となるＤＩＮ  ５５９４３において、関連する周囲条件下において適用媒体中で実質的に不溶性であり、従ってその中で１０ｍｇ／Ｌより低い溶解度を有する無機もしくは有機、有彩もしくは無彩着色剤として定義されている。
【００１７】
本発明の開示において用いられる「分散系」という用語は、少なくとも２つの物質の緊密な混合物であって、分散相又はコロイドと呼ばれるその１つが分散媒と呼ばれる第２の物質全体に微粉砕された状態で均一に分布する混合物を意味する。
【００１８】
本発明の開示において用いられる「ポリマー性分散剤」という用語は、分散媒中における１つの物質の分散系の形成及び安定化を助長するための物質を意味する。
【００１９】
本発明の開示において用いられる「コポリマー」という用語は、２種もしくはそれより多いモノマーの種がポリマー鎖中に導入されている高分子を意味する。
【００２０】
本発明の開示において用いられる「ランダムコポリマー」という用語は、モノマーをランダムに重合させることにより、例えばモノマーＡ及びＢをＡＢＢＡＡＢＡＢに重合させることにより得られるコポリマーを意味する。
【００２１】
本発明の開示において用いられる「ブロックコポリマー」という用語は、モノマーが鎖中に比較的長い交互の配列で存在するコポリマーを意味する。
【００２２】
本発明の開示において用いられる「スペクトル分離係数」という用語は、最大吸光度Ａｍａｘ（波長λｍａｘにおいて測定される）対参照波長λｒｅｆで決定される吸光度Ａｒｅｆの比率を計算することにより得られる値を意味する。
【００２３】
「ＳＳＦ」という略語は、本発明の開示においてスペクトル分離係数に関して用いられる。
【００２４】
「アルキル」という用語は、アルキル基中の炭素原子の各数に関して可能なすべての変形、すなわち３個の炭素原子に関して：ｎ−プロピル及びイソプロピル；４個の炭素原子に関して：ｎ−ブチル、イソブチル及び第３級−ブチル；５個の炭素原子に関して：ｎ−ペンチル、１，１−ジメチル−プロピル、２，２−ジメチルプロピル及び２−メチル−ブチルなどを意味する。
【００２５】
本発明の開示において用いられる「置換された」という用語は、脂肪族基、芳香族基又は脂環式炭化水素基中の１個もしくはそれより多い炭素原子及び／又は１個もしくはそれより多い炭素原子の水素原子が酸素原子、窒素原子、ハロゲン原子、ケイ素原子、硫黄原子、リン原子、セレン原子又はテルル原子により置き換えられていることを意味する。そ
のような置換基にはヒドロキシル基、エーテル基、カルボン酸基、エステル基、アミド基及びアミン基が含まれる。
【００２６】
着色インキジェットインキ
本発明に従う着色インキジェットインキは、少なくとも３つの成分：（ｉ）顔料、（ｉｉ）ポリマー性分散剤及び（ｉｉｉ）分散媒を含有する。
【００２７】
本発明に従う着色インキジェットインキは、さらに、少なくとも１種の界面活性剤を含有することができる。
【００２８】
本発明に従う着色インキジェットインキは、さらに、少なくとも１種の殺生物剤を含有することができる。
【００２９】
本発明に従う着色インキジェットインキは、さらに、少なくとも１種のｐＨ調整剤を含有することができる。
【００３０】
本発明に従う着色インキジェットインキは少なくとも１種の保湿剤を含有し、インキの蒸発速度を遅くするその能力の故にノズルの目詰まりを妨げることができる。
【００３１】
本発明に従う着色インキジェットインキの粘度は、１００ｓ−１のせん断速度及び２０〜１１０℃の温度において好ましくは１００ｍＰａ．ｓより低く、より好ましくは３０ｍＰａ．ｓより低く、そして最も好ましくは１０ｍＰａ．ｓより低い。
【００３２】
本発明に従う着色インキジェットインキは、好ましくは水性又は溶剤に基づく着色インキジェットインキである。
【００３３】
本発明に従う着色インキジェットインキは放射線硬化性であることができ、且つ種々の程度の官能価を有するモノマー、オリゴマー及び／又はプレポリマーを含有することができる。モノ−、ジ−、トリ−及びそれより高い官能価のモノマー、オリゴマー又はプレポリマーの組み合わせを含む混合物を用いることができる。重合反応を開始させるための光−開始剤と呼ばれる触媒が放射線硬化性着色インキジェットインキ中に含まれることができる。
【００３４】
顔料
本発明に従う着色インキジェットインキ中で用いられる顔料は、ブラック、シアン、マゼンタ、イエロー、レッド、オレンジ、バイオレット、ブルー、グリーン、ブラウン、それらの混合物などであることができる。
【００３５】
ＨＥＲＢＳＴ，Ｗ．ｅｔ  ａｌ．著，Ｉｎｄｕｓｔｒｉａｌ  Ｏｒｇａｎｉｃ  Ｐｉｇｍｅｎｔｓ，Ｐｒｏｄｕｃｔｉｏｎ，Ｐｒｏｐｅｒｔｉｅｓ，Ａｐｐｌｉｃａｔｉｏｎｓ．２ｎｄ  ｅｄｉｔｉｏｎ，ｖｃｈ，１９９７年により開示されているものから顔料を選ぶことができる。
【００３６】
特定の好ましい顔料はＣ．Ｉ．Ｐｉｇｍｅｎｔ  Ｙｅｌｌｏｗ  １，３，１０，１２，１３，１４，１７，５５，６５，７３，７４，７５，８３，９３，１０９，１１１，１２０，１２８，１３８，１３９，１５０，１５１，１５４，１５５，１８０，１８５及び２１３である。
【００３７】
特定の好ましい顔料はＣ．Ｉ．Ｐｉｇｍｅｎｔ  Ｒｅｄ  １７，２２，２３，４１，４８：１，４８：２，４９：１，４９：２，５２：１，５７：１，８１：１，８１：３，８８，１１２，１２２，１４４，１４６，１４９，１６９，１７０，１７５，１７６，１８４，１８５，１８８，２０２，２０６，２０７，２１０，２１６，２２１，２４８，２５１及び２６４である。
【００３８】
特定の好ましい顔料はＣ．Ｉ．Ｐｉｇｍｅｎｔ  Ｖｉｏｌｅｔ  １，２，１９，２３，３２，３７及び３９である。
【００３９】
特定の好ましい顔料はＣ．Ｉ．Ｐｉｇｍｅｎｔ  Ｂｌｕｅ  １５：１，１５：２，１５：３，１５：４，１６，５６，６１及び（架橋）アルミニウムフタロシアニン顔料である。
【００４０】
特定の好ましい顔料はＣ．Ｉ．Ｐｉｇｍｅｎｔ  Ｏｒａｎｇｅ  ５，１３，１６，３４，４０，４３，５９，６６，６７，６９，７１及び７３である。
【００４１】
特定の好ましい顔料はＣ．Ｉ．Ｐｉｇｍｅｎｔ  Ｇｒｅｅｎ  ７及び３６である。
【００４２】
特定の好ましい顔料はＣ．Ｉ．Ｐｉｇｍｅｎｔ  Ｂｒｏｗｎ  ６及び７である。
【００４３】
特定の好ましい顔料はＣ．Ｉ．Ｐｉｇｍｅｎｔ  Ｗｈｉｔｅ  ６である。
【００４４】
特定の好ましい顔料はＣ．Ｉ．Ｐｉｇｍｅｎｔ  Ｍｅｔａｌ  １，２及び３である。
【００４５】
ブラックインキのために、適した顔料材料にはカーボンブラック、例えばＣａｂｏｔ  Ｃｏ．からのＲｅｇａｌＴＭ  ４００Ｒ，ＭｏｇｕｌＴＭ  Ｌ，ＥｌｆｔｅｘＴＭ  ３２０又はＤＥＧＵＳＳＡ  Ｃｏ．からのＣａｒｂｏｎ  Ｂｌａｃｋ  ＦＷ１８，Ｓｐｅｃｉａｌ  ＢｌａｃｋＴＭ  ２５０，Ｓｐｅｃｉａｌ  ＢｌａｃｋＴＭ  ３５０，Ｓｐｅｃｉａｌ  ＢｌａｃｋＴＭ  ５５０，ＰｒｉｎｔｅｘＴＭ  ２５，ＰｒｉｎｔｅｘＴＭ  ３５，ＰｒｉｎｔｅｘＴＭ  ５５，ＰｒｉｎｔｅｘＴＭ  ９０，ＰｒｉｎｔｅｘＴＭ  １５０Ｔ，ＭＩＴＳＵＢＩＳＨＩ  ＣＨＥＭＩＣＡＬ  Ｃｏ．からのＭＡ８ならびにＣ．Ｉ．Ｐｉｇｍｅｎｔ  Ｂｌａｃｋ  ７及びＣ．Ｉ．Ｐｉｇｍｅｎｔ  Ｂｌａｃｋ  １１が含まれる。
【００４６】
着色インキジェットインキ中の顔料粒子は、インキジェット印刷装置を介する、特に噴射ノズルにおけるインキの自由な流れを許すのに十分に小さくなければならない。最大色濃度のため及び沈降を遅くするためにも小さい粒子を用いるのが望ましい。
【００４７】
着色インキジェットインキ中の顔料の平均粒度は０．００５μｍ〜１５μｍでなければならない。好ましくは、平均顔料粒度は０．００５〜５μｍ、より好ましくは０．００５〜１μｍ、特に好ましくは０．００５〜０．３μｍそして最も好ましくは０．０４０〜０．１５０μｍである。本発明の目的が達成される限り、もっと大きな顔料粒度を用いることができる。
【００４８】
顔料は着色インキジェットインキ中で、着色インキジェットインキの合計重量に基づいて０．１〜２０重量％、好ましくは１〜１０重量％の量で用いられる。
【００４９】
ポリマー性分散剤
本発明に従う着色インキジェットインキ中で用いられるポリマー性分散剤は、３〜１１モル％の長脂肪族鎖（メタ）アクリレートを含んでなるコポリマーであり、ここで長脂肪族鎖は少なくとも１０個の炭素原子を含有する。
【００５０】
長脂肪族鎖（メタ）アクリレートは１０〜１８個の炭素原子を含有する。長脂肪族鎖（メタ）アクリレートは、好ましくはデシル（メタ）アクリレートである。
【００５１】
本発明に従う着色インキジェットインキ中で用いられるポリマー性分散剤は、３〜１１モル％の長脂肪族鎖（メタ）アクリレートを含むモノマー及び／又はオリゴマーの混合物の簡単な制御された重合を用いて製造することができ、ここで長脂肪族鎖は少なくとも１０個の炭素原子を含有する。
【００５２】
本発明に従う着色インキジェットインキ中で用いられるポリマー性分散剤は、好ましくは少なくとも２種の他のモノマー及び／又はオリゴマーを含む。
【００５３】
本発明に従う着色インキジェットインキ中で用いられるポリマー性分散剤は、好ましくは１０００００より小さい、より好ましくは５００００より小さい、そして最も好ましくは３００００より小さい平均分子量Ｍｗを有する。
【００５４】
他のモノマー及び／又はオリゴマー
本発明に従う着色インキジェットインキ中で用いられるポリマー性分散剤の製造のために用いられるモノマー及び／又はオリゴマーは、Ｐｏｌｙｍｅｒ  Ｈａｎｄｂｏｏｋ，Ｖｏｌ．１＋２．４ｔｈ  ｅｄｉｔｉｏｎ，Ｊ．ＢＲＡＮＤＲＵＰ，ｅｔ  ａｌ編集，Ｗｉｌｅｙ−Ｉｎｔｅｒｓｃｉｅｎｃｅ，１９９９年中に見出されるいずれのモノマー及び／又はオリゴマーであることもできる。
【００５５】
モノマーの適した例には：アクリル酸、メタクリル酸、マレイン酸、アクリロイルオキシ安息香酸及びメタクリロイルオキシ安息香酸（もしくはそれらの塩）、無水マレイン酸；アルキル（メタ）アクリレート（直鎖状、分枝鎖状及びシクロアルキル）、例えばメチル（メタ）アクリレート、ｎ−ブチル（メタ）アクリレート、ｔｅｒｔ−ブチル（メタ）アクリレート、シクロヘキシル（メタ）アクリレート及び２−エチルヘキシル（メタ）アクリレート；アリール（メタ）アクリレート、例えばベンジル（メタ）アクリレート及びフェニル（メタ）アクリレート；ヒドロキシアルキル（メタ）アクリレート、例えばヒドロキシエチル（メタ）アクリレート及びヒドロキシプロピル（メタ）アクリレート；他の型の官能基を有する（例えばオキシラン、アミノ、フルオロ、ポリエチレンオキシド、ホスフェート−置換された）（メタ）アクリレート、例えばグリシジル（メタ）アクリレート、ジメチルアミノエチル（メタ）アクリレート、トリフルオロエチルアクリレート、メトキシポリエチレングリコール（メタ）アクリレート及びトリプロピレングリコール（メタ）アクリレートホスフェート；アリル誘導体、例えばアリルグリシジルエーテル；スチレン系（ｓｔｙｒｅｎｉｃｓ）、例えばスチレン、４−メチルスチレン、４−ヒドロキシスチレン及び４−アセトキシスチレン；（メタ）アクリロニトリル；（メタ）アクリルアミド（Ｎ−モノ及びＮ，Ｎ−ジ置換されたものを含む）、例えばＮ−ベンジル（メタ）アクリルアミド；マレイミド、例えばＮ−フェニルマレイミド、Ｎ−ベンジルマレイミド及びＮ−エチルマレイミド；ビニル誘導体、例えばビニルカプロラクタム、ビニルピロリドン、ビニルイミダゾール、ビニルナフタレン及びビニルハライド；ビニルエーテル、例えばビニルメチルエーテル；ならびにカルボン酸のビニルエステル、例えば酢酸ビニル及び酪酸ビニルが含まれる。
【００５６】
本発明に従う着色インキジェットインキ中で用いられるポリマー性分散剤は、好ましくは少なくとも２５モル％のｎ−ブチル（メタ）アクリレートを含む。
【００５７】
本発明に従う着色インキジェットインキ中で用いられるポリマー性分散剤は、好ましくは少なくとも２５モル％の（メタ）アクリル酸を含む。
【００５８】
本発明に従う着色インキジェットインキ中で用いられるポリマー性分散剤は、好ましく
は少なくとも５モル％のメチル（メタ）アクリレートを含む。
【００５９】
本発明に従う着色インキジェットインキ中で用いられるポリマー性分散剤は、好ましくは１００００より小さいＭｎを有する。
【００６０】
本発明に従う着色インキジェットインキに適した商業的に入手可能なポリマー性分散剤の例は、ＭＵＥＮＺＩＮＧ  ＣＨＥＭＩＥから入手可能なＥＤＡＰＬＡＮＴＴＭ  ４８２であり、それは約６モル％の長脂肪族鎖（メタ）アクリレートを含有する。
【００６１】
着色インキジェットインキ中でポリマー性分散剤は、顔料の重量に基づいて５〜２００重量％、好ましくは１０〜１００重量％の量で用いられる。
【００６２】
分散媒
本発明に従う着色インキジェットインキ中で用いられる分散媒は、液体である。分散媒は水及び／又は有機溶剤から成ることができる。好ましくは、分散媒は水である。
【００６３】
着色インキジェットインキが放射線硬化性着色インキジェットインキである場合、水及び／又は有機溶剤を１種もしくはそれより多いモノマー及び／又はオリゴマーにより置き換えて液体分散媒を得る。いくつかの場合には、分散剤の溶解を促進するために、少量の有機溶剤を加えるのが有利であり得る。有機溶剤の含有率は、着色インキジェットインキの合計重量に基づいて２０重量％より低くなければならない。
【００６４】
適した有機溶剤にはアルコール、芳香族炭化水素、ケトン、エステル、脂肪族炭化水素、高級脂肪酸、カルビトール、セロソルブ、高級脂肪酸エステルが含まれる。適したアルコールにはメタノール、エタノール、プロパノール及び１−ブタノール、１−ペンタノール、２−ブタノール、ｔ．−ブタノールが含まれる。適した芳香族炭化水素にはトルエン及びキシレンが含まれる。適したケトンにはメチルエチルケトン、メチルイソブチルケトン、２，４−ペンタンジオン及びヘキサフルオロアセトンが含まれる。グリコール、グリコールエーテル、Ｎ−メチルピロリドン、Ｎ，Ｎ−ジメチルアセトアミド、Ｎ，Ｎ−ジメチルホルムアミドを用いることもできる。
【００６５】
界面活性剤
本発明に従う着色インキジェットインキは、少なくとも１種の界面活性剤を含有することができる。界面活性剤は、アニオン性、カチオン性、非−イオン性又は双性−イオン性であることができ、通常着色インキジェットインキの合計重量に基づいて２０重量％より少ない合計量で、特に着色インキジェットインキの合計重量に基づいて１０重量％より少ない合計量で加えられる。
【００６６】
本発明に従う着色インキジェットインキのために適した界面活性剤には高級アルコールの脂肪酸塩、エステル塩、高級アルコールのアルキルベンゼンスルホネート塩、スルホスクシネートエステル塩及びホスフェートエステル塩（例えばドデシルベンゼンスルホン酸ナトリウム及びジオクチルスルホコハク酸ナトリウム）、高級アルコールのエチレンオキシド付加物、アルキルフェノールのエチレンオキシド付加物、多価アルコール脂肪酸エステルのエチレンオキシド付加物ならびにアセチレングリコール及びそのエチレンオキシド付加物（例えばポリオキシエチレンノニルフェニルエーテルならびにＡＩＲ  ＰＲＯＤＵＣＴＳ  ＆  ＣＨＥＭＩＣＡＬＳ  ＩＮＣ．から入手可能なＳＵＲＦＹＮＯＬＴＭ  １０４，１０４Ｈ，４４０，４６５及びＴＧ）が含まれる。
【００６７】
殺生物剤
本発明の着色インキジェットインキのために適した殺生物剤にはデヒドロ酢酸ナトリウ
ム、２−フェノキシエタノール、安息香酸ナトリウム、ナトリウムピリジンチオン−１−オキシド、ｐ−ヒドロキシ安息香酸エチル及び１，２−ベンズイソチアゾリン−３−オン及びその塩が含まれる。
【００６８】
好ましい殺生物剤はＨＥＮＫＥＬから入手可能なＢｒｏｎｉｄｏｘＴＭ及びＺＥＮＥＣＡ  ＣＯＬＯＵＲＳから入手可能なＰｒｏｘｅｌＴＭ  ＧＸＬである。
【００６９】
殺生物剤は、好ましくはそれぞれ着色インキジェットインキの合計重量に基づいて０．００１〜３重量％、より好ましくは０．０１〜１．００重量％の量で加えられる。
【００７０】
ｐＨ調整剤
本発明に従う着色インキジェットインキは、少なくとも１種のｐＨ調整剤を含有することができる。適したｐＨ調整剤にはＮａＯＨ、ＫＯＨ、ＮＥｔ３、ＮＨ３、ＨＣｌ、ＨＮＯ３、Ｈ２ＳＯ４及び（ポリ）アルカノールアミン、例えばトリエタノールアミン及び２−アミノ−２−メチル−１−プロパノール含まれる。好ましいｐＨ調整剤はＮａＯＨ及びＨ２ＳＯ４である。
【００７１】
保湿剤
適した保湿剤にはトリアセチン、Ｎ−メチル−２−ピロリドン、グリセロール、ウレア、チオウレア、エチレンウレア、アルキルウレア、アルキルチオウレア、ジアルキルウレア及びジアルキルチオウレア、エタンジオール、プロパンジオール、プロパントリオール、ブタンジオール、ペンタンジオール及びヘキサンジオールを含むジオール；プロピレングリコール、ポリプロピレングリコール、エチレングリコール、ポリエチレングリコール、ジエチレングリコール、テトラエチレングリコールならびにそれらの混合物及び誘導体を含むグリコールが含まれる。好ましい保湿剤はグリセロール及び１，２−ヘキサンジオールである。保湿剤は、好ましくは調製物の０．１〜２０重量％、より好ましくは調製物の０．１〜１０重量％、そして最も好ましくは約４．０〜６．０重量％の量でインキジェットインキ調製物に加えられる。
【００７２】
着色インキジェットインキの調製
ポリマー性分散剤の存在下に、顔料を分散媒中で沈降させるか又は磨砕することにより、本発明に従う着色インキジェットインキを調製することができる。
【００７３】
混合装置には圧力混練機（ｐｒｅｓｓｕｒｅ  ｋｎｅａｄｅｒ）、開放混練機、遊星形ミキサー、溶解機及びＤａｌｔｏｎ  Ｕｎｉｖｅｒｓａｌ  Ｍｉｘｅｒが含まれ得る。適した磨砕及び分散装置はボールミル、パールミル、コロイドミル、高速分散機、ダブルローラー、ビーズミル、ペイントコンディショナー及びトリプルローラーである。超音波エネルギーを用いて分散系を調製することもできる。
【００７４】
顔料の非常に微細な分散系の調製方法は、例えば米国特許第５６７９１３８号明細書（ＫＯＤＡＫ）、米国特許第５５３８５４８号明細書（ＢＲＯＴＨＥＲ）、米国特許第５４４３６２８号明細書（ＶＩＤＥＯＪＥＴ  ＳＹＳＴＥＭＳ）、米国特許第４８３６８５２号明細書（ＯＬＩＶＥＴＴＩ）、米国特許第５２８５０６４号明細書（ＥＸＴＲＥＬ）、米国特許第５１８４１４８号明細書（ＣＡＮＯＮ）及び米国特許第５２２３０２６号明細書（ＸＥＲＯＸ）に開示されている。
【００７５】
スペクトル分離係数
スペクトル分離係数ＳＳＦは、着色インキジェットインキを特性化するための優れた尺度であることが見出され、それは、それが光−吸収に関連する性質（例えば最大吸光度の波長λｍａｘ、吸収スペクトルの形及びλｍａｘにおける吸光度−値）ならびに分散の質
及び安定性に関連する性質を考慮しているからである。
【００７６】
比較的高い波長における吸光度の測定は、吸収スペクトルの形についての指標を与える。溶液中の固体粒子により誘導される光散乱の現象に基づいて、分散の質を評価することができる。透過において測定する場合、顔料インキにおける光散乱を、実際の顔料の吸光度ピークより高い波長における吸光度の向上として検出することができる。例えば８０℃における１週間の熱処理の前後でＳＳＦを比較することにより、分散安定性を評価することができる。
【００７７】
インキのスペクトル分離係数ＳＳＦは、インキ溶液又は基質上に噴射された画像の記録されるスペクトルのデータを用い、且つ最大吸光度を参照波長における吸光度と比較することにより計算される。スペクトル分離係数は、最大吸光度Ａｍａｘ対参照波長における吸光度Ａｒｅｆの比率として計算される。
【００７８】
【数１】
2008536990.tif 000002
【００７９】
ＳＳＦは、広い色域を有するインキジェットインキセットを設計するための優れた道具である。多くの場合、種々のインキが十分に互いに適合していないインキジェットインキセットが現在商品化されている。例えばすべてのインキの合わされた吸収が可視スペクトル全体に及ぶ完全な吸収を与えず、例えば着色剤の吸収スペクトルの間に「間隙」が存在する。他の問題は、あるインキが他のインキの領域内で吸収しているかも知れないことである。これらのインキジェットインキセットの得られる色域は低いかもしくは並である。
【実施例】
【００８０】
材料
以下の実施例中で用いられるすべての材料は、他にことわらなければＡｌｄｒｉｃｈ  Ｃｈｅｍｉｃａｌ  Ｃｏ．（Ｂｅｌｇｉｕｍ）及びＡｃｒｏｓ（Ｂｅｌｇｉｕｍ）のような標準的な供給源から容易に入手可能であった。
【００８１】
用いられた水は脱イオン水であった。
【００８２】
インキジェットＭａｇｅｎｔａＴＭ  ＥＯ２ＶＰ２６２１は、ＣＬＡＲＩＡＮＴから入手可能なＰｉｇｍｅｎｔ  Ｒｅｄ  １２２である。
【００８３】
ＡＡはＡｃｒｏｓからのアクリル酸である。
【００８４】
ＭＡＡはＡｃｒｏｓからのメタクリル酸である。
【００８５】
ＭＭＡはＡｃｒｏｓからのメチルメタクリレートである。
【００８６】
ＢｎＭＡはＡｃｒｏｓからのベンジルメタクリレートである。
【００８７】
ＢｕＡはＡｃｒｏｓからのｎ−ブチルアクリレートである。
【００８８】
ＢｕＭＡはＡｃｒｏｓからのｎ−ブチルメタクリレートである。
【００８９】
ＭＰＥＧＭＡはＢｉｓｏｍｅｒＴＭ  ＭＰＥＧ  ３５０ＭＡの商品名の下におけるＣｏ
ｇｎｉｓ  Ｐｅｒｆｏｒｍａｎｃｅ  Ｃｈｅｍｉｃａｌｓからのメトキシポリエチレングリコール  ３５０メタクリレートに関する略語である。
【００９０】
ＥＨＡはＡｃｒｏｓからの２−エチルヘキシルアクリレートである。
【００９１】
ＳＴＹはＡｃｒｏｓからのスチレンである。
【００９２】
ＬＣＭＡはＦｌｕｋａからのデシルメタクリレートである。
【００９３】
ＷＡＫＯＴＭ  Ｖ６０１は、Ｗａｋｏからの開始剤２−（１−メトキシカルボニル−１−メチル−エチルアゾ）−２−メチル−プロピオン酸メチルエステルである。
【００９４】
ＩＰＡはＬａｍｅｒｓ  ＆  Ｐｌｅｕｇｅｒからのイソプロパノールである。
【００９５】
α−ＭＳＴＹはＧｏｉ  Ｃｈｅｍｉｃａｌ  Ｃｏからのα−メチルスチレンダイマーである。
【００９６】
測定法
１．ＳＳＦ係数
スペクトル分離係数ＳＳＦは、最大吸光度Ａｍａｘ（波長λｍａｘにおいて測定される）対λｍａｘ＋２００ｎｍの参照波長において決定される吸光度Ａｒｅｆの比率として計算された。
【００９７】
吸光度は、Ｈｅｗｌｅｔｔ  Ｐａｃｋａｒｄ  ８４５２Ａ  Ｄｉｏｄｅ  Ａｒｒａｙ分光光度計を用い、透過において決定された。０．００５％の顔料濃度を有するようにインキを希釈した。希釈されたインキのＵＶ−ＶＩＳ−ＮＩＲ吸収スペクトルの分光光度測定は、表１の設定を用い、複光束分光光度計を用いて透過−様式で行われた。１０ｍｍの路長（ｐａｔｈ  ｌｅｎｇｔｈ）を有する石英セルを用い、ブランクとして水を選んだ。
【００９８】
【表１】
2008536990.tif 000003
【００９９】
狭い吸収スペクトル及び高い最大吸光度を示す有効な着色インキジェットインキは、少なくとも３０のＳＳＦに関する値を有する。
【０１００】
２．分散安定性
８０℃における１週間の熱処理の前後でＳＳＦを比較することにより、分散安定性を評価した。優れた分散安定性を示す着色インキジェットインキは、熱処理後でもまだ３０より大きいＳＳＦ及び好ましくは２０％より小さいＳＳＦにおける％減少を有する。
【０１０１】
３．ポリマー分析
ゲル透過クロマトグラフィー（ＧＰＣ）及び核磁気共鳴分光分析（ＮＭＲ）を用いてす
べてのポリマーを特性化した。ランダムもしくはブロックコポリマーをジューテリウム化溶媒中に溶解することにより、ＮＭＲを用いてそれらを分析した。１Ｈ−ＮＭＲのために、±２０ｍｇのポリマーを０．８ｍＬのＣＤＣｌ３又はＤＭＳＯ−ｄ６又はアセトニトリル−ｄ３又はＤ２Ｏ（ＮａＯＤを加えたかもしくは加えない）中に溶解した。ＩＤ−プローブが備えられたＶａｒｉａｎ  Ｉｎｏｖａ  ４００ＭＨｚ測定器上でスペクトルを記録した。１３Ｃ−ＮＭＲのために、±２００ｍｇのポリマーを０．８ｍＬのＣＤＣｌ３又はＤＭＳＯ−ｄ６又はアセトニトリル−ｄ３又はＤ２Ｏ（ＮａＯＤを加えたかもしくは加えない）中に溶解した。ＳＷ−プローブが備えられたＶａｒｉａｎ  Ｇｅｍｉｎｉ２０００  ３００ＭＨｚ上でスペクトルを記録した。
【０１０２】
ゲル透過クロマトグラフィーを用いてＭｎ、Ｍｗ、Ｍｚ及び多分散性（ｐｄ）の値を測定した。有機溶剤中に溶解可能なポリマーの場合、移動相としてＴＨＦ＋５％酢酸を用い、キャリブレーション標準として既知の分子量を有するポリスチレンを用いて、ＰＬ−混合Ｂカラム（Ｐｏｌｙｍｅｒ  Ｌａｂｏｒａｔｏｒｉｅｓ  Ｌｔｄ）を使用した。これらのポリマーを移動相中に１ｍｇ／ｍＬの濃度で溶解した。水中に溶解可能なポリマーの場合、研究中のポリマーの分子量範囲に依存してＰＬ  Ａｑｕａｇｅｌ  ＯＨ−６０、ＯＨ−５０、ＯＨ−４０及び／又はＯＨ−３０（Ｐｏｌｙｍｅｒ  Ｌａｂｏｒａｔｏｒｉｅｓ  Ｌｔｄ）カラム組み合わせを用いた。移動相として、例えばリン酸水素二ナトリウムを用いてｐＨ９．２に調整された水／メタノール混合物を、中性塩、例えば硝酸ナトリウムを添加してかもしくはせずに使用した。キャリブレーション標準として、既知の分子量を有するポリアクリル酸を用いた。水中又は水酸化アンモニウムを用いて塩基性にされた水中に、１ｍｇ／ｍＬの濃度でポリマーを溶解した。屈折率検出を用いた。
【０１０３】
ここで、ランダム（ｒａｎｄｏｍ）（＝ランダム（ｓｔａｔｉｓｔｉｃａｌ））コポリマーＰ（ＭＡＡ−ｃ−ＥＨＡ）の平均組成の計算を示す例を与える。
コポリマーのＭｎは、ＧＰＣを用いて５０００であると決定された。
各モノマー型のモルパーセンテージは、ＭＮＲにより：４５モル％  ＭＡＡ及び５５モル％  ＥＨＡであると決定された。
【０１０４】
計算：
（０．４５ｘＭＭＡＡ）＋（０．５５ｘＭＥＨＡ）＝１４０．０９
５０００／１４０．０９＝平均ポリマー鎖中のモノマー単位の合計数＝３６
ＭＡＡ単位の平均数＝０．４５ｘ（５０００／１４０．０９）＝１６単位
ＥＨＡ単位の平均数＝０．５５ｘ（５０００／１４０．０９）＝２０単位
かくして平均組成はＰ（ＭＡＡ１６−ｃ−ＥＨＡ２０）である。
【０１０５】
４．粒度
着色インキジェットインキ中の顔料粒子の粒度を、着色インキジェットインキの希釈された試料につき、光子相関分光法により４ｍＷ  ＨｅＮｅレーザーを用いて６３３ｎｍの波長において決定した。用いられた粒度分析器は、Ｇｏｆｆｉｎ−Ｍｅｙｖｉｓから入手可能なＭａｌｖｅｒｎＴＭ  ｎａｎｏ−Ｓであった。
【０１０６】
１．５ｍＬの水を含有するキュベットに１滴のインキを加え、均一な試料が得られるまで混合することにより、試料を調製した。測定される粒度は、２０秒の６回の実験から成る３回の連続的測定の平均値である。優れたインキジェット特性（噴射特性及びプリントの質）のために、分散粒子の平均粒度は好ましくは１５０ｎｍより小さい。
【０１０７】
実施例１
この実施例は、長脂肪族鎖（メタ）アクリレートを含有する着色マゼンタインキジェットインキの高い質、すなわち広い色域（高いＳＳＦ）及び高い安定性を示す。
【０１０８】
ランダムコポリマーの合成
種々の組成を有するポリマー性分散剤ＰＯＬ−１〜ＰＯＬ−８を合成した。ポリマー性分散剤ＰＯＬ−６〜ＰＯＬ−８は、長脂肪族鎖メタクリレート（ＬＣＭＡ）を含有した。
【０１０９】
【表２】
2008536990.tif 000004
【０１１０】
ポリマー性分散剤ＰＯＬ−６、すなわちランダムコポリマーＰ（ＡＡ−ｃ−ＢｕＡ−ｃ−ＭＭＡ−ｃ−ＬＣＭＡ）に関して合成を例示する。
２５０ｍｌのフラスコに以下の成分を連続的に加えた：
０．１０ｇ  ＷＡＫＯＴＭ  Ｖ６０１開始剤、１０４．７９ｇ  ＩＰＡ、１４．９４ｇ  アクリル酸、２０．３３ｇ  ブチルアクリレート、５．７４ｇ  メチルメタクリレート、３．９９ｇ  デシルメタクリレート及び０．１０ｇ  α−メチルスチレンダイマー。フラスコへの添加の後、混合物を攪拌し、溶液を介して窒素ガスを３０分間泡立てた。次いで反応混合物を８０℃に加熱し、その温度でそれを２０時間保持した。２０時間後、反応混合物を２０℃に冷却し、氷−水（１５００ｍｌ）中に沈降させ、濾過した。残留物を真空下に３５℃において４８時間乾燥した。これは２７．３８ｇの白色の固体を生じた（約６０％の収率）。
ＧＰＣを用いるポリマー性分散剤ＰＯＬ−６の特性化は、Ｍｎ＝２３８７及びＭｗ／Ｍｎ＝２．２９の結果を与え、１３Ｃ−ＮＭＲを用い、組成は：４４モル％  ＡＡ、３６モル％  ＢｕＡ、１５モル％  ＭＭＡ及び５モル％  ＬＣＭＡから成ると分析された。
【０１１１】
ＰＯＬ−６に関して記載したと類似の方法で、しかし表２により与えられる量を用いることにより、ポリマー性分散剤ＰＯＬ−１〜ＰＯＬ−５、ＰＯＬ−７及びＰＯＬ−８を製造した。得られるポリマー性分散剤の組成を表３により示し、それらはポリマー性分散剤ＰＯＬ−３、ＰＯＬ−４及びＰＯＬ−６〜ＰＯＬ−８の場合には１３Ｃ−ＮＭＲの使用により、そしてポリマー性分散剤ＰＯＬ−１、ＰＯＬ−２及びＰＯＬ−５の場合には１Ｈ−ＮＭＲの使用により決定された。
【０１１２】
【表３】
2008536990.tif 000005
【０１１３】
ポリマー性分散剤ＰＯＬ−９として、ＭＵＥＮＺＩＮＧ  ＣＨＥＭＩＥから入手可能なＥＤＡＰＬＡＮＴＭ  ４８２を使用した。ＥＤＡＰＬＡＮＴＭ  ４８２は、約６モル％の長脂肪族鎖メタクリレート（ＬＣＭＡ）を含有した。
【０１１４】
着色マゼンタインキジェットインキの調製
同じ２段階により、着色マゼンタインキジェットインキのそれぞれを調製した。第１段階に、顔料インキジェットＭａｇｅｎｔａＴＭ、ポリマー性分散剤及び水を、表４の配合に従って６０ｍＬのフラスコ中で混合することにより、濃厚水性顔料分散系を調製した。
【０１１５】
【表４】
2008536990.tif 000006
【０１１６】
各濃厚水性顔料分散系を、ローラーミル及び０．０４ｍｍのイットリウム安定化ジルコニウムビーズＹＴＺＴＭ  Ｇｒｉｎｄｉｎｇ  Ｍｅｄｉａ（ＴＯＳＯＨ  Ｃｏｒｐ．から入手可能）を用いて湿式分散処理に供した。フラスコをその容積の半分まで磨砕ビーズで満たし、ローラーミル上に置く。３日間、速度を分当たり１５０回転に設定する。磨砕の後、濾布を用いて分散系をビーズから分離する。
【０１１７】
濃厚水性顔料分散系は、着色インキジェットインキの調製のための基剤として働いた。インキの合計重量に基づく重量％で表される表５の一般的配合に従って成分を混合することにより、インキジェットインキを調製した。
【０１１８】
【表５】
2008536990.tif 000007
【０１１９】
評価
上記の方法を用い、表６に従って比較着色インキジェットインキＣＯＭＰ−１〜ＣＯＭＰ−６及び本発明の着色インキジェットインキＩＮＶ−１〜ＩＮＶ−３を調製した。調製の直後に各試料に関してスペクトル分離係数（ＳＳＦ）を決定し、且つ８０℃における１週間の過酷な熱処理の後に再びそれを決定した。結果を表６に挙げる。
【０１２０】
【表６】
2008536990.tif 000008
【０１２１】
表６から、長脂肪族鎖メタクリレートを含まないランダムコポリマーを用いて調製された比較着色インキジェットインキＣＯＭＰ−１〜ＣＯＭＰ−５は、質の低いインキジェットインキであったことが明らかである。着色インキジェットインキは小さいＳＳＦ（３０より小さい）を示したか、又はそうでない場合、高いＳＳＦを示すが８０℃における１週間の老化試験の後に安定性を有していなかった。本発明の着色インキジェットインキＩＮＶ−１〜ＩＮＶ−３は、高い画質及び高い分散安定性を合わせ持っていた。しかしながら、１０モル％より多いデシルメタクリレートを含有する組成を有するポリマー性分散剤ＰＯＬ−８を含有する着色インキジェットインキも劣った画質を示した。
【０１２２】
実施例２
この実施例は、長脂肪族鎖（メタ）アクリレートを含有するポリマー性分散剤が優れた分散安定性を有するのみでなく、着色インキジェットインキの分散媒の組成における変化に比較的敏感でもないことを示す。これらの変化は、例えば開放インキ容器中で、又はインキジェットプリントヘッドのノズルプレートにおいて、インキジェットインキ中の揮発性成分の蒸発が許される場合に起こり得る。着色インキジェットインキの分散媒における
組成を変えるために、１，２−ヘキサンジオールを用いた。
【０１２３】
実施例１のために調製された比較着色インキジェットインキＣＯＭＰ−５及びＣＯＭＰ−６ならびに本発明の着色インキジェットインキＩＮＶ−１及びＩＮＶ−２を５重量％の１，２−ヘキサンジオールで希釈することにより、それぞれ比較着色インキジェットインキＣＯＭＰ−７及びＣＯＭＰ−８ならびに本発明の着色インキジェットインキＩＮＶ−４及びＩＮＶ−５を調製した。
【０１２４】
評価
比較着色インキジェットインキＣＯＭＰ−５〜ＣＯＭＰ−８ならびに本発明の着色インキジェットインキＩＮＶ−１、ＩＮＶ−２、ＩＮＶ−４及びＩＮＶ−５のそれぞれに関する平均粒度を決定し、表７に示す。
【０１２５】
【表７】
2008536990.tif 000009
【０１２６】
表７から、本発明の着色インキジェットインキＩＮＶ−１、ＩＮＶ−２、ＩＮＶ−４及びＩＮＶ−５のみが、１，２−ヘキサンジオールの低もしくは高濃度を有する両分散媒中で１５０ｎｍより小さい分散粒子の平均粒度を示すことが明らかである。
【０１２７】
実施例３
この実施例は、本発明に従うポリマー性分散剤を含んでなるインキが優れた分散の質を示す着色インキジェットインキセットを示す。
【０１２８】
インキジェットインキセット
水性着色インキジェットインキセットは７種のカラーインキ、すなわち３種のライト濃度（ｌｉｇｈｔ  ｄｅｎｓｉｔｙ）インキ、すなわちライト（ｌｉｇｈｔ）シアン、ライトマゼンタ及びライトブラックインキで完全なものにされたシアン、イエロー、マゼンタ及びブラックフル濃度（ｆｕｌｌ  ｄｅｎｓｉｔｙ）インキから成る。
【０１２９】
インキジェットインキ組成物は実施例１におけると同じ方法で調製され、インキの合計重量に基づく重量％におけるインキジェットインキ組成を表８及び表９に示す。同じ色の濃インキ及び希インキは、同じ濃厚顔料分散系を異なる量のインキ担体液で希釈することから得た。
【０１３０】
【表８】
2008536990.tif 000010
【０１３１】
【表９】
2008536990.tif 000011
【０１３２】
インキセットの各インキに関してスペクトル分離係数（ＳＳＦ）を決定した。結果を表１０に挙げる。
【０１３３】
【表１０】
2008536990.tif 000012
【０１３４】
ブラックインキジェットインキの分散の質を粒度測定により評価した。動的光散乱の原理に基づくＢｒｏｏｋｈａｖｅｎ  Ｉｎｓｔｒｕｍｅｎｔｓ  Ｐａｒｔｉｃｌｅ  Ｓｉｚｅｒ  Ｂｌ９０ｐｌｕｓを用いて平均粒度を測定した。インキジェットインキを２，０００〜２０，０００倍に希釈し、Ｂｌ９０ｐｌｕｓをグラフィック（ｇｒａｐｈｉｃｓ）＝補正関数（ｃｏｒｒｅｃｔｉｏｎ  ｆｕｎｃｔｉｏｎ）に設定して９０ｏの角度及び６３５ｎｍの波長で２３℃における５回の実施（ｒｕｎ）を測定した。
【０１３５】
フル濃度及びライト濃度ブラックインキジェットインキの両方においてブラック顔料は微粉砕され、ブラックインキに関して８１ｎｍ及びライトブラックインキに関して８４ｎｍの平均粒度を有した。
【０１３６】
インキジェットインキセットを用いて印刷される画像は優れた質のものであった。
【国際調査報告】
2008536990.tif 000013
2008536990.tif 000014
2008536990.tif 000015